(57)【特許請求の範囲】
【請求項１】
内部に燃料の蓄圧室として用いられる空間（４）が長手方向に形成された筒状部（３）と、前記筒状部の側面において前記筒状部の長手方向に沿って複数接続されて、それぞれ、前記筒状部の径方向に延びて一端が前記空間に連通し他端が外部に開口する横孔（８）が内部に形成された複数の接続部（７）とを備えたコモンレール（１、２）の、オートフレッテージ加工を実施する前段階の形状を有した未加工ベースを製造する製造工程と、
前記未加工ベースに対してオートフレッテージ加工を行うオートフレッテージ工程とを備え、
前記製造工程では、前記筒状部の側面（３ｃ、３ｄ）において前記筒状部の長手方向に形成されたリブ（５、６）を備えた前記未加工ベースを製造し、
前記リブは、前記接続部が設けられた側の前記筒状部の側面である接続側側面（３ｃ）に形成され、
前記接続側側面に形成された前記リブ（５）である接続側リブは、前記筒状部の中心軸線と前記横孔の中心軸線の両方に直角な方向から見て、前記接続側側面に接続される第１辺部（５ａ）と、前記接続部の側面に接続される第２辺部（５ｂ）と、前記接続部の側面から離れるにしたがって次第に高さが低くなる斜め部（５ｃ）とを有することを特徴とするコモンレールの製造方法。
【請求項２】
前記接続側リブは、前記長手方向に向いた前記接続部の両側面に接続されており、
隣り合う２つの前記接続部間に形成された２つの前記接続側リブは、隣り合う２つの前記接続部の中間位置で互いに繋がっていることを特徴とする請求項１に記載のコモンレールの製造方法。
【請求項３】
前記接続側リブは、前記長手方向に向いた前記接続部の両側面に接続されており、
隣り合う２つの前記接続部間に形成された２つの前記接続側リブは、隣り合う２つの前記接続部の中間位置より手前で各接続側リブが終了することで互いに分離していることを特徴とする請求項１に記載のコモンレールの製造方法。
【請求項４】
前記リブは、前記接続側側面と、前記接続側側面の反対側に位置する前記筒状部の側面である反対側側面（３ｄ）の両方に形成されたことを特徴とする請求項２に記載のコモンレールの製造方法。
【請求項５】
前記製造工程は、
素材を準備して、その素材を用いて、前記未加工ベースの切削を実施する前段階の形状を有した、前記リブが一体成形された未切削ベースを製造する未切削ベース製造工程と、
前記未加工ベースの形状となるように前記未切削ベースに対して少なくとも前記横孔の切削を行う切削工程とを備えることを特徴とする請求項１〜４のいずれか１項に記載のコモンレールの製造方法。
【発明の詳細な説明】
【技術分野】
【０００１】
本発明は、内燃機関の筒内に燃料を噴射するインジェクタに供給する高圧燃料を蓄圧する蓄圧室を有したコモンレールの製造方法に関する。
【背景技術】
【０００２】
従来より、ディーゼルエンジン等の内燃機関の筒内に燃料を噴射するインジェクタに供給する高圧燃料を蓄える蓄圧室を有したコモンレールが知られている。このコモンレールは、蓄圧室として機能する空間が内部に形成された筒状部を備えて、その筒状部の側面には、サプライポンプやインジェクタに繋がる燃料配管の一端部が接続されるボス状の接続部が設けられる。接続部は、サプライポンプ及び複数のインジェクタの個数分、筒状部の長手方向に沿って複数設けられる。各接続部の内部には、筒状部の径方向に延びて筒状部の内部に形成された空間に連通する横孔が形成されている。
【０００３】
また、特許文献１には、ジメチルエーテル燃料用コモンレールに関し、本管レール（筒状部）の左右側面及び底面にリブが形成されたコモンレールが開示されている。
【先行技術文献】
【特許文献】
【０００４】
【特許文献１】特許第３９８８９０２号公報
【発明の概要】
【発明が解決しようとする課題】
【０００５】
ところで、コモンレールの軽量化を図るためには、コモンレール（特に筒状部）をできるだけ薄肉に形成するのが良い。しかし、単純に薄肉にすると、コモンレールの剛性が減ってしまい、コモンレールの製造時に剛性不足による変形が発生するという課題がある。特に、コモンレールの耐圧疲労強度を向上するため、コモンレールの未加工ベースに対してオートフレッテージ加工が行われる場合があるが、コモンレールの筒状部を薄肉にすると、オートフレッテージ加工時に筒状部が曲がってしまうおそれがある。すなわち、オートフレッテージ加工では、コモンレールの内部を高圧にするので、接続部に形成された各横孔が拡大し、各横孔の拡大が長手方向に累積して、筒状部が全体に曲がってしまうおそれがある。
【０００６】
なお、オートフレッテージ加工とは、密閉状態で高圧にかけて材料組織に残留応力を残して強度を上げる加工方法をいう。すなわち、オートフレッテージ加工では、ワークの内側においては塑性変形させるように、かつ、ワークの外側においては弾性変形させるものの塑性変形させないような高圧力をワークの内部に与えている。これによって、ワークに残留圧縮応力を付与し、ワークの耐圧疲労強度を増強させている。
【０００７】
本発明は上記課題を解決するためになされ、オートフレッテージ加工時に筒状部の曲りを抑制できるコモンレールの製造方法を提供することを目的とする。
【課題を解決するための手段】
【０００８】
上記課題を解決するため、本発明のコモンレールの製造方法は、内部に燃料の蓄圧室として用いられる空間が長手方向に形成された筒状部と、前記筒状部の側面において前記筒状部の長手方向に沿って複数接続されて、それぞれ、前記筒状部の径方向に延びて一端が前記空間に連通し他端が外部に開口する横孔が内部に形成された複数の接続部を備えたコモンレールの、オートフレッテージ加工を実施する前段階の形状を有した未加工ベースを製造する製造工程と、
前記未加工ベースに対してオートフレッテージ加工を行うオートフレッテージ工程とを備え、
前記製造工程では、前記筒状部の側面において前記筒状部の長手方向に形成されたリブを備えた前記未加工ベースを製造し、
前記リブは、前記接続部が設けられた側の前記筒状部の側面である接続側側面に形成され、
前記接続側側面に形成された前記リブである接続側リブは、前記筒状部の中心軸線と前記横孔の中心軸線の両方に直角な方向から見て、前記接続側側面に接続される第１辺部と、前記接続部の側面に接続される第２辺部と、前記接続部の側面から離れるにしたがって次第に高さが低くなる斜め部とを有することを特徴とする。
【０００９】
本発明によれば、製造工程において、筒状部の長手方向に形成されたリブを備えたコモンレールの未加工ベースを製造し、その未加工ベースに対してオートフレッテージ加工を行うので、オートフレッテージ加工時に筒状部の曲りを抑制できる。
【図面の簡単な説明】
【００１０】
【図１】実施形態に係るコモンレールの側面図である。
【図２】実施形態に係るコモンレールの上面図である。
【図３】実施形態に係るコモンレールの、接続部及び支持ボスが形成された部分における断面図である。
【図４】変形例に係るコモンレールの側面図である。
【図５】変形例に係るコモンレールの上面図である。
【図６】従来のコモンレールの側面図、上面図及び断面図を示し、上段に、筒状部の肉厚が厚いコモンレールを、下段に筒状部を薄肉化したコモンレールを示した図である。
【図７】従来のコモンレールの製造における鍛造時の問題点を説明する図であり、鍛造工程の様子を模式的に示した図である。
【図８】従来のコモンレールの製造における切削時の問題点を説明する図であり、切削工程の様子を模式的に示した図である。
【図９】従来のコモンレールの切削工程において、支持ボスを有したベースに対して切削を行っている様子を示し、上段はベースを側面から見た図であり、下段はベースの断面図である。
【図１０】従来のコモンレールの製造におけるオートフレッテージ加工時の問題点を説明する図であり、オートフレッテージ工程の様子として上段にオートフレッテージ加工前のベースを、下段にオートフレッテージ加工時のベースを側面から見た図である。
【発明を実施するための形態】
【００１１】
以下、本発明の実施形態を図面を参照して説明する。図１〜図３に示すコモンレール１は、ディーゼルエンジン、直噴ガソリンエンジン等の直噴型の内燃機関の筒内に燃料を噴射するインジェクタに供給する高圧燃料を蓄圧する装置である。コモンレール１は４気筒の内燃機関用のコモンレールである。なお、図１では、コモンレール１の一部を、内部を透視する形で示している。先ず、コモンレール１の構成について説明する。コモンレール１は、一方向に直線状に延びた筒状部３と、その筒状部３の側面から突出する形で設けられた複数の接続部７とを有する。
【００１２】
筒状部３は、筒状部３の中心軸線に直交する平面で切ったときの断面視（図３の断面視）で外周及び内周が円状となる形状、すなわち円筒形状に形成されている。筒状部３の内部には、燃料の蓄圧室として用いられる空間４が筒状部３の長手方向に形成されている。本実施形態では、空間４の中心軸線が筒状部３の中心軸線と一致しているが、一致していなくても良い。また、筒状部３の両端部３ａ、３ｂには、筒状部３の長手方向に向く形の開口が形成されており、空間４は各開口に繋がっている。筒状部３の肉厚（空間４の壁面と、筒状部３の外面の間の厚さ）は、空間４に蓄圧される燃料による作用応力や、オートフレッテージ加工時における加工圧の印加によっても破壊しない所定強度を満たす厚さに設定される。
【００１３】
筒状部３の一端部３ａには、その一端部３ａに形成された開口を閉塞するように、コモンレール圧を調整するための減圧弁（図示外）が装着される。また、筒状部３の他端部３ｂには、他端部３ｂに形成された開口を閉塞するように圧力センサ（図示外）が装着される。減圧弁は、圧力センサの検出値に基づいて制御部（図示外）により開閉が制御される。そして、減圧弁が開弁すると、空間４に蓄積された燃料がコモンレール１の外部に放出されることで、コモンレール圧（空間４の燃料圧）が減少する。なお、減圧弁から放出された燃料は燃料タンクに戻る。
【００１４】
接続部７は、円筒形状を有し、筒状部３の側面において、接続部７の中心軸線が筒状部３の中心軸線に直交するように形成されている。本実施形態では、接続部７は、筒状部３の円周方向において互いに同じ側に６個形成されている。以下、筒状部３の側面のうち、接続部７ａ〜７ｆが形成された側の面３ｃを上側面（本発明の接続側側面に相当）といい、その上側面３ｃの反対側に位置する側面３ｄを下側面（本発明の反対側側面に相当）という。また、各接続部７ａ〜７ｆは、筒状部３の長手方向に間隔をあけて並ぶように形成されている。
【００１５】
各接続部７ａ〜７ｆの外周面には、雄ねじ形状が形成されており、その雄ねじ形状に燃料配管の一端部に形成された袋ナットの雌ねじ形状が嵌合することで、各接続部７ａ〜７ｆに燃料配管が接続される。詳しくは、筒状部３の一端部３ａの側（減圧弁が設けられる側）に形成された接続部７ａには、減圧弁により空間４（蓄圧室）から逃がされた燃料を通すための燃料配管（燃料タンクにリターンさせるための燃料配管）が接続される。
【００１６】
接続部７ｂ〜７ｆのうちの４つには、コモンレール１とインジェクタとを接続する燃料配管の一端部が接続され、残りの１つには、コモンレール１とサプライポンプとを接続する燃料配管の一端部が接続される。このように、接続部７ｂ〜７ｆは、サプライポンプから供給される高圧燃料を空間４に流入する流入ポート及び空間４に蓄圧された燃料をインジェクタに供給するために空間４から流出させる流出ポートとして機能する。
【００１７】
各接続部７ｂ〜７ｆの内部には、接続部７ｂ〜７ｆの軸方向（筒状部３の径方向）に延びて、一端が筒状部３の壁部を貫通して空間４に連通し、他端が外部に開口する横孔８が形成されている。この横孔８は、空間４に対する燃料の流入又は流出用の孔である。各横孔８は、空間４に直角に設けられている。各横孔８の一端側（空間４の側）には、流路径が絞られたオリフィス９（絞り）が形成されており、そのオリフィス９が空間４に繋がっている。オリフィス９を設けることで、インジェクタの燃料配管を介して横孔８に伝播される圧力脈動をオリフィス９で減衰させることができる。この結果、圧力脈動による燃料噴射への悪影響を抑えることができる。
【００１８】
横孔８の他端側（オリフィス９が形成された側と反対側、すなわち接続部７の先端側）には、燃料配管の一端部が着座するテーパー状の着座面１０が形成されている。その着座面１０が外部に開口している。
【００１９】
なお、減圧弁の側に設けられる接続部７ａも、内部に、接続部７ａの軸方向（筒状部３の径方向）に延びた横孔が形成されている。ただし、この横孔は、蓄圧室４には直接連通しておらず、一端部３ａに形成された、減圧弁の一部が嵌め込まれる凹部に連通している。
【００２０】
コモンレール１は、筒状部３の下側面に筒状部３と一体的に形成された支持ボス１１を有する。この支持ボス１１は、横孔８や接続部７の外周面の雄ねじ形状を切削により形成する際に、筒状部３の曲り（撓み）及びこの曲りによるスプリングバックを抑制するために筒状部３の下側面を支持する部分である。支持ボス１１の裏面（筒状部３に接続される側と反対側の面）は、切削用の治具（支持台）に載せられるよう平面状に形成される。本実施形態では、支持ボス１１は、筒状部３の長手方向に沿って２箇所に形成されているが、何箇所に形成されたとしても良い。支持ボス１１は、接続部７の軸線上（接続部７の下）に形成されている。これにより、切削により横孔８を形成する際に、切削荷重がかかる方向（筒状部３に直角な方向）の筒状部３の曲りを効果的に抑制できる。
【００２１】
コモンレール１は、筒状部３の上側面３ｃと下側面３ｄの両方に形成されたリブ５、６を有する。各リブ５、６は、上側面３ｃ又は下側面３ｄから筒状部３の径方向に突出する形で、筒状部３に一体的に形成されている。上側面３ｃに形成された上リブ５は、図１、図２に示すように、接続部７ｂ〜７ｆの両サイド（長手方向に向いた接続部７ｂ〜７ｆの両側面）に接続される形で複数形成されている。各上リブ５は、筒状部３の長手方向に延びる形で形成されている。また、各上リブ５は、図１に示すように、側面視で略三角形状に形成されている。すなわち、上リブ５は、上側面３ｃに接続される第１辺部５ａと、接続部７ｂ〜７ｆの側面に接続される第２辺部５ｂと、接続部７ｂ〜７ｆの側面から離れるにしたがった次第に高さが低くなっていく斜めの表面５ｃとを有する。また、上リブ５は、上面視で、筒状部３の長手方向に真っ直ぐ（直線状）に形成されている（図２参照）。隣り合う２つの接続部７間に形成された隣り合う２つの上リブ５は、隣り合う２つの接続部７の中間位置で互いに繋がっていても良いし、その中間位置より手前で各上リブ５が終了することで、隣り合う２つの上リブ５が分離していても良い。
【００２２】
他方、下側面３ｄに形成された下リブ６は、支持ボス１１が形成された箇所を除いて、５つの接続部７ｂ〜７ｆの反対側の下側面の全範囲をカバーするように形成されている。下リブ６は、筒状部３の長手方向に延びる形で形成されており、支持ボス１１が形成された部分で途切れて、その途切れた部分以外は連続的に形成されている。また、下リブ６は、図１の側面視で、長手方向におけるどの位置でも高さが一定となるストレート形状に形成されている。また、下リブ６は、筒状部３の長手方向に真っ直ぐ（直線状）に形成されている。なお、下リブ６は、支持ボス１１に繋がっていても良いし、支持ボス１１から分離されたとしても良い。
【００２３】
コモンレール１は、所望の強度が得られるのであれば、どのような材質で形成されたとしても良いが、コモンレール１の軽量化を図るためにはできるだけ薄肉に形成されるのが好ましく、薄肉にするためには、できるだけ高強度の材質で形成されるのが好ましい。具体的には、コモンレール１の材質として、フェライト−パーライト型の非調質鋼よりも高強度な材質（降伏点や疲労強度が高い材質）、例えばベイナイト型の非調質鋼、又は時効硬化処理を施したベイナイト型の非調質鋼、又はベイナイト型の非調質鋼と同程度かそれよりも高強度の材質を用いることができる。
【００２４】
なお、非調質鋼とは、鍛造等の加工後に、焼き入れや焼き戻しといった調質熱処理が不要な鋼材をいう。また、ベイナイトとは、炭素鋼をオーステナイト状態から冷却して、パーライト変態が生じる温度領域とマルテンサイト変態が開始する温度の中間の温度領域に恒温保持したときに生じる組織をいう。また、時効硬化処理とは時効硬化を起こす熱処理をいう。時効硬化とは、焼き入れや焼き戻しによる硬化とは異なる現象であって、高い温度で長時間保っておくと、安定な状態に移行しようとして材料の硬さが増す現象をいう。
【００２５】
次に、コモンレール１の製造方法を説明する。先ず、コモンレール１の素材となる丸棒を準備する。この丸棒の材質は、軽量化のためには高強度な材質（例えばベイナイト型の非調質鋼）が好ましいが、切削可能な程度の硬さ（柔らかさ）を有するものとする。
【００２６】
次に、丸棒を鍛造用の型にセットして、コモンレール１（厳密には、オートフレッテージ加工を実施する前段階の形状を有した未加工ベース）の、切削を実施する前段階の形状を有した未切削ベースを熱間鍛造により形成する（未切削ベース製造工程）。この未切削ベースは、コモンレール１のうち、切削により形成される部分（具体的には、横孔８及び接続部７の外周面に形成する雄ねじ形状等）を有しない形状に形成される。すなわち、未切削ベースには、上リブ５、下リブ６、支持ボス１１が含まれる。なお、空間４は、熱間鍛造により形成しても良いし、この後の切削により形成しても良い。また、この未切削ベース工程（鍛造工程）では、支持ボス１１が形成される箇所も下リブ６の形状に形成し、次の切削工程で、下リブ６の一部を平面状に切削することで、支持ボス１１を形成してもよい。
【００２７】
次に、未切削ベースを切削用の治具にセットして、コモンレール１の形状（厳密には、オートフレッテージ加工を実施する前段階の形状を有した未加工ベース）となるように未切削ベースの必要な箇所を切削する（切削工程）。このとき、切削により、横孔８及び接続部７の雄ねじ形状を形成する。また、切削の際には、未切削ベースに形成された支持ボス１１を治具で支持する。
【００２８】
次に、切削後の未加工ベースに対して表面処理を行った後、オートフレッテージ加工を行う（オートフレッテージ工程）。具体的には、空間４を密閉状態にするために、各横孔８及び筒状部３の端部３ｂを封止し、筒状部３の端部３ａ側から空間４内に圧力印加媒体（作動油）を導入して、導入した圧力印加媒体を加圧する。このとき、圧力印加媒体の圧力は、筒状部３の内部においては塑性変形させ、筒状部３の外側においては弾性変形させる圧力（例えば７００ＭＰａ〜１０００ＭＰａ程度）に設定される。これによって、筒状部３の内部に残留圧縮応力を付与でき、筒状部３の耐圧疲労強度を増強できる。
【００２９】
なお、コモンレール１の材質にベイナイト型非調質鋼などの高強度材を用いる場合、切削工程の後、オートフレッテージ工程の前に、時効硬化処理を行っても良い。これによって、切削を可能としつつ、硬度を増強できる。ベイナイト型非調質鋼に対して時効硬化処理を行った場合、コモンレール１の材質は、時効硬化型かつベイナイト型の非調質鋼となる。
【００３０】
以上の各工程を経て、コモンレール１が完成する。
【００３１】
以下、リブ５、６が無い従来のコモンレールにおける問題点を説明しつつ、本実施形態の効果を説明する。ここで、図６は、筒状部にリブが形成されていない従来のコモンレールを示し、上段に、筒状部３の肉厚が厚いコモンレールの側面図、上面図、断面図を示し、下段に、筒状部３を薄肉化したコモンレールの側面図、上面図、断面図を示している。なお、図６及び以下に説明する図７〜図１０では、図１〜図３の構成と同様の部分には同一符号を付している。図６に示すように、従来のコモンレールでは、軽量化を図るために、筒状部３の外径を細くして、筒状部３を薄肉にすることが考えられる。しかし、筒状部３を薄肉にすると、コモンレールの製造時に曲りが発生するおそれがある。
【００３２】
具体的には、図７に示すように、コモンレールの素材となる丸棒１００を、上型１１１及び下型１１２から構成される鍛造用の型１１０にセットして、コモンレールの未切削ベース１０１を鍛造により形成した場合、未切削ベース１０１にリブが形成されていないとすると、未切削ベース１０１を型１１０から外すときや、バリのトリミングのときに、未切削ベース１０１の曲りが発生しやすい。未切削ベース１０１が曲がった場合には、その曲りを解消する矯正が必要となる。
【００３３】
これに対して、本実施形態では、長手方向に延びたリブ５、６を有した未切削ベースを鍛造により形成するので、鍛造時における筒状部の曲りを抑制できる。
【００３４】
また、図８に示すように、未切削ベース１０１にリブが形成されていないとすると、未切削ベース１０１の接続部１０２に横孔を切削により形成する時に、未切削ベース１０１の筒状部１０３に対して、筒状部１０３に直角方向の切削スラスト荷重がかかる。そして、この切削スラスト荷重により筒状部１０３が曲がり、この曲がった状態で切削が行われる。その後、切削が終了すると、筒状部１０３が曲げを解消するようスプリングバックし、このスプリングバックにより、接続部１０２の先端の高さが、複数の接続部１０２間でずれてしまう。また、スプリングバックを防ぐために、図９に示すように、未切削ベース１０１に支持ボス１０４を形成して、この支持ボス１０４を治具で支持したとしても、下に支持ボス１０４が無い接続部１０２に対して切削を行う時には、少なからず筒状部３の曲りが発生する。
【００３５】
これに対して、本実施形態では、長手方向に延びたリブ５、６を有した未切削ベースに対して切削を行うので、切削時における筒状部の曲り及びスプリングバックを抑制できる。
【００３６】
また、図１０に示すように、オートフレッテージ加工の対象となる未加工ベース１２０にリブが形成されていないとすると、オートフレッテージ加工で空間４に加わる圧力（ＡＦ圧）によって、各横孔８（特に空間４に連通するオリフィス９）が拡大し、各横孔８の拡大が長手方向に累積して、筒状部３が全体に曲がってしまうおそれがある。また、筒状部３が曲がることで、ＡＦ圧が洩れやすくなり、オートフレッテージ加工（筒状部３の内部に付与する残留圧縮応力）が不十分になってしまうおそれがある。
【００３７】
これに対して、本実施形態では、長手方向に延びたリブ５、６を有した未加工ベースに対してオートフレッテージ加工を行うので、オートフレッテージ加工時における筒状部の曲りを抑制できる。
【００３８】
以上説明したように、本実施形態によれば、筒状部の長手方向に延びたリブを有したコモンレールの未切削ベースを鍛造により形成し、この未切削ベースに対して切削を行い、切削後の未加工ベースに対してオートフレッテージ加工を行うので、筒状部を薄肉化したとしても、鍛造時、切削時、及びオートフレッテージ加工時の筒状部の曲りを抑制できる。つまり、コモンレールの製造時における筒状部の剛性を確保できる。また、製造時における曲りを抑制できることで、筒状部を薄肉化しやくなり、コモンレールの体格を小さくでき、軽量化を図ることができる。また、コモンレールを、ベイナイト型の非調質鋼、又は時効硬化処理を施したベイナイト型の非調質鋼などの高強度材で形成することで、より一層、筒状部を薄肉にすることができ、結果、より一層コモンレールの軽量化を図ることができる。また、筒状部を薄肉にしやすくできることで、オートフレッテージ加工において、筒状部に残留圧縮応力を付与しやすくできる。また、リブをつけることで、鍛造工程、切削工程において正確な箇所を鍛造加工、切削加工をすることができ、部分間で肉厚のバランスずれ（偏肉）を抑制できる。また、鍛造時にリブをつけることで、リブの周囲をなだらかにでき、鍛造の型からベースを剥がし易くできる（離型性を確保できる）。
【００３９】
リブは、接続部が形成された筒状部の上側面に形成されるので、オートフレッテージ加工時に横孔を起因とした筒状部の曲りを効果的に抑制できる。さらに、上側面と反対側の下側面にもリブが形成されるので、オートフレッテージ加工時における筒状部の曲りをより一層抑制できる。また、筒状部にリブを設けることで、コモンレールの製造時だけでなく、使用時における耐圧強度を確保しやすくできる。また、筒状部の上側面に形成された上リブは、オートフレッテージ加工時に曲がりやすい接続部の部分が最も高く、接続部から離れるにしたがって次第に低くなる側面視三角形状に形成されるので、オートフレッテージ加工時における筒状部の曲りを効果的に抑制しつつ、上リブの重量（筒状部の重量）を抑えることができる。また、リブを三角形状とすることで、接続部の根本周囲をなだらかにでき、鍛造しやすくなる（可鍛性を確保できる）。
【００４０】
なお、本発明は上記実施形態に限定されるものではなく、特許請求の範囲の記載を逸脱しない限度で種々の変更が可能である。例えば上記実施形態では、上リブは側面視で三角形状としていたが、例えば図４、図５に示すように、三角形状以外の形状であっても良い。なお、図４、図５において、図１〜図３と同様の部分には同じ符号を付している。図４、図５のコモンレール２は、上リブ１２が図１〜図３の上リブ５と異なり、それ以外は図１〜図３のコモンレール１と同じである。
【００４１】
図４、図５に示す上リブ１２は、下リブ６と同様に、長手方向におけるどの位置でも高さが一定となるストレート形状に形成されている。上リブ１２は、接続部７間を繋ぐように長手方向に形成される。これによっても上記実施形態と同様の効果を得ることができる。
【００４２】
また、上記実施形態では、筒状部は断面円状の円筒状としていたが、他の形状（例えば、断面四角形状の筒状）であっても良い。
【００４３】
また、上記実施形態では、複数の接続部が筒状部の円周方向において互いに同じ側に形成された例を説明したが、一部の接続部が他の接続部と別側の側面に形成されたとしても良い。この場合であっても、接続部が形成された側の側面（この場合は複数存在する）及びこの反対側の側面にリブを形成するのが好ましい。
【００４４】
また、上記実施形態では、筒状部の上側面と下側面の両方にリブを形成した例を説明したが、必要な剛性を確保できるのであれば、どちらか一方のみにリブを形成しても良い。この場合、例えば横孔が存在する上側面のみにリブを形成することで、オートフレッテージ加工における筒状部の曲りを効果的に抑制できるとともに、コモンレールの軽量化をより一層図ることができる。
【００４５】
また、上記実施形態では、鍛造により、リブを有した未切削ベースを形成した例を説明したが、引抜加工や鋳造により未切削ベースを形成しても良い。これによっても、リブが一体成形された未切削ベースを得ることができるので、未切削ベースの形成時（引抜加工、鋳造時）に、筒状部が曲がってしまうのを抑制できる。
【００４６】
また、鍛造、引抜加工、鋳造等で、リブを有しない未切削ベースを形成し、その後、この未切削ベースに、別工程で形成されたリブを溶接等で後付けしても良い。また、リブを有しない未切削ベースを形成して、この未切削ベースを切削することでリブを形成しても良い。これらによっても、リブを有した未加工ベースが得られ、この未加工ベースに対してオートフレッテージ加工を行うことで、オートフレッテージ加工時における筒状部の曲りを抑制できる。
【００４７】
また、上記実施形態では、筒状部の上側面と下側面の２箇所にリブを形成した例を説明したが、筒状部の円周方向におけるさらに多くの箇所にリブを形成しても良い。これによって、より一層、コモンレールの剛性を向上でき、製造時における筒状部の曲りをより一層抑制できる。
【符号の説明】
【００４８】
１、２  コモンレール
３  筒状部
３ｃ  筒状部の上側面（接続側側面）
３ｄ  筒状部の下側面（反対側側面）
４  空間（蓄圧室）
５  上リブ
６  下リブ
７  接続部
８  横孔
【図１】
0006443683.tif 000002
【図２】
0006443683.tif 000003
【図３】
0006443683.tif 000004
【図４】
0006443683.tif 000005
【図５】
0006443683.tif 000006
【図６】
0006443683.tif 000007
【図７】
0006443683.tif 000008
【図８】
0006443683.tif 000009
【図９】
0006443683.tif 000010
【図１０】
0006443683.tif 000011